(57)【要約】【課題】転写時に被転写体と熱転写記録媒体との貼りつきが起こらず、粗面な被転写体に高濃度で鮮明な転写画像が得られ、その転写画像は耐ドライ洗濯性及び耐水洗濯性が高い熱転写記録媒体を提供する。【解決手段】基材上に感熱転写層を有する熱転写記録媒体において、該感熱転写層は、不飽和カルボン酸グリシジル系樹脂およびスルホンアミドを含む。【選択図】  なし【特許請求の範囲】
【請求項１】
基材上に感熱転写層を有する熱転写記録媒体において、該感熱転写層は、不飽和カルボン酸グリシジル系樹脂およびスルホンアミドを含むことを特徴とする熱転写記録媒体。
【請求項２】
前記不飽和カルボン酸グリシジル系樹脂は、メタクリル酸グリシジル系樹脂であることを特徴とする請求項１に記載の熱転写記録媒体。
【請求項３】
前記メタクリル酸グリシジル系樹脂は、アクリロニトリル―メタクリル酸アルキル−メタクリル酸グリシジル共重合体であることを特徴とする請求項２に記載の熱転写記録媒体。
【請求項４】
前記スルホンアミドは、トルエンスルホンアミドであることを特徴とする請求項１乃至３いずれか１項に記載の熱転写記録媒体。
【請求項５】
前記トルエンスルホンアミドは、ｏ−トルエンスルホンアミド及び／又はｐ−トルエンスルホンアミドであることを特徴とする請求項４に記載の熱転写記録媒体。
【請求項６】
前記感熱転写層は、ニトロセルロース樹脂をさらに含むことを特徴とする請求項１乃至５いずれか１項に記載の熱転写記録媒体。
【請求項７】
前記感熱転写層と前記基材との間に離型層を有し、
該離型層は、溶解度パラメータが９．０ｃａｌ１／２ｃｍ−３／２以下のポリオレフィン系ワックスを含むことを特徴とする請求項１乃至６いずれか１項に記載の熱転写記録媒体。
【請求項８】
前記ポリオレフィン系ワックスの融点は、１００℃以下であることを特徴とする請求項７に記載の熱転写記録媒体。
【請求項９】
請求項１乃至８いずれか１項に記載の熱転写記録媒体から被転写体に画像を転写することを特徴とする熱転写記録方法。
【請求項１０】
前記被転写体は、ポリエステル、ナイロン、綿及びアセテートからなる群より選択される一種以上の材料であることを特徴とする請求項９に記載の熱転写記録方法。
【請求項１１】
被転写体を有し、該被転写体に画像が形成された記録体において、
前記画像は、請求項９又は１０に記載の熱転写記録方法を用いて前記被転写体に転写されたことを特徴とする記録体。
【発明の詳細な説明】
【技術分野】
【０００１】
本発明は、熱転写記録媒体、熱転写記録方法及び記録体に関する。
【背景技術】
【０００２】
衣料ラベルを熱転写による方法で画像形成を行う場合には、織物等の布帛を被転写体にそのまま使うと、表面平滑性が低く粗面であるため、熱転写記録の際に印字濃度が低くなったり、画像欠けが発生し易くなり、そのために解像性の良好な画像が得られにくくなる。また、衣料の取扱表示用ラベルは、該ラベルが衣料に取り付けられた状態で洗濯に耐えられなければならないため、耐洗濯性を有することが必要であるが、従来の衣料ラベルの耐洗濯性は、十分に満足できるレベルより低いといった問題点があった。
【０００３】
また、従来、衣料ラベルの耐洗濯性を向上させる技術として、熱転写層に融点８０〜１５０℃のポリアミド樹脂を添加する方法（特許文献１、特許文献２）、抗張力１５０ｋｇ／ｃｍ２以上のポリエチレンエマルションに軟化点の低いエチレン―酢酸ビニル共重合体および融点８０〜１３０℃のワックスを積層する方法（特許文献３）、親水性樹脂層上に非水溶性熱可塑性樹脂を積層する方法（特許文献４）などの熱転写シートに関する技術が知られている。
【０００４】
また、対象とする布を限定した技術として、布帛上に熱可塑性の接着剤層を設ける方法（特許文献５）、微細孔径の多孔層と親水性基を含有するポリウレタンからなる受容層、被転写体（布帛）がＳＰ（溶解度パラメータ）９．６ｃａｌ１／２ｃｍ−３／２〜１４．２ｃａｌ１／２ｃｍ−３／２の樹脂でコーティングされている方法（特許文献６）、中空粒子と熱可塑性物質を含有する受容層を形成する方法（特許文献７）などが従来から知られている。
【０００５】
しかしながら、前者の方法では特に対象となる布帛を限定することはないが、画像の鮮明性、耐久性の点で広汎な被転写体（布帛）には対応できない。また、水洗濯性は良くなるが塩素系ドライ洗濯に弱くなるなどの問題点がある。後者の方法については、当然のことながら被転写体が限定されてしまい、汎用性がない。また、対洗濯性を向上させるためにこれらの方法を用いた場合は、被転写体の柔軟性や弾力性等が失われることが多く、そのために織物の特徴である風合い（肌触り）が低下し、衣料用ラベルとして不満足さを与えるといった問題があった。
【０００６】
さらに、ポリエステル、ナイロン、アセテート、綿等の織布に熱転写記録方法によって印字する場合、被転写体として用いる布帛のコート剤や剛度によっては、転写画像形成時に、転写層と支持体の剥離力と被転写体と転写層との間の接着力との間の力関係が不安定になり、印字後の被転写体と熱転写シートが剥がれず、貼りついてしまうという問題点がある。これについて従来は、転写体と支持体との接着力を制御するため、中間に貼りつき防止層を設け、転写時に転写層と支持体の剥離性を向上させるといった手段が知られている（特許文献８）。しかしながら、貼りつき防止の為に塗工層を１層多く設けなければならないのでコストアップするほか、熱感度が低下し、感度低下を防ぐために転写層を薄層化しなければならないため転写画像の濃度が低下するという懸念がある。
【０００７】
また、離型層にカプロラクトン系オリゴマーを含有するという技術（特許文献９）は熱転写記録媒体を離型層と転写層の二層で構成できるが、離型層の凝集破壊によって転写するため、転写画像の転写量が不安定になり、印字不良の原因となる可能性がある。
【０００８】
【特許文献１】特開平５−２２９２６２号公報
【特許文献２】特開平５−０４２７７１号公報
【特許文献３】特開平９−０８０９７０号公報
【特許文献４】特開平９−２４０１９７号公報
【特許文献５】特開２０００−２０４３２６号公報
【特許文献６】特開平７−１２５４６４号公報
【特許文献７】特許第３１８１３８５号明細書
【特許文献８】特許第２９９６６２３号明細書
【特許文献９】特許第３４４８６９６号明細書
【発明の開示】
【発明が解決しようとする課題】
【０００９】
本発明は、転写時に被転写体と熱転写記録媒体との貼りつきが起こらず、粗面な被転写体に高濃度で鮮明な転写画像が得られ、その転写画像は耐ドライ洗濯性及び耐水洗濯性が高い、熱転写記録媒体、該熱転写記録媒体を用いた熱転写記録方法、及び、該熱転写記録方法を用いて転写した記録体を提供することを目的とする。
【課題を解決するための手段】
【００１０】
本発明により、上記課題を解決できる。具体的には、以下の熱転写記録媒体、熱転写記録方法、及び、記録体を得ることができる。
上記課題の一つを解決するために、本発明は、基材上に感熱転写層を有する熱転写記録媒体において、該感熱転写層は、不飽和カルボン酸グリシジル系樹脂およびスルホンアミドを含むように構成することができる。また本発明は、さらに、前記不飽和カルボン酸グリシジル系樹脂が、メタクリル酸グリシジル系樹脂であるように構成することができる。これにより、転写時に被転写体と熱転写記録媒体との貼りつきが起こらず、良好な転写画像が得られ、該転写画像は耐ドライ洗濯性及び耐水洗濯性が高い熱転写記録媒体を得ることができる。
本発明は、さらに、前記メタクリル酸グリシジル系樹脂は、アクリロニトリル―メタクリル酸アルキル−メタクリル酸グリシジル共重合体であるように構成することができる。
これにより、さらに優れた転写画像を得ることができる。
本発明は、さらに、前記スルホンアミドが、トルエンスルホンアミドであるように構成することができる。これにより、さらに優れた耐洗濯性示す熱転写記録媒体を得ることができる。
本発明は、さらに、前記トルエンスルホンアミドが、ｏ−トルエンスルホンアミド及び／又はｐ−トルエンスルホンアミドであるように構成することができる。これにより、耐ドライ洗濯性がさらに優れた熱転写記録媒体を得ることができる。
本発明は、さらに、前記感熱転写層は、ニトロセルロース樹脂をさらに含むように構成することができる。これにより、耐ドライ洗濯性がさらに優れた熱転写記録媒体を得ることができる。
本発明は、さらに、前記感熱転写層と基材との間に離型層を有し、該離型層は、溶解度パラメータが９．０ｃａｌ１／２ｃｍ−３／２以下のポリオレフィン系ワックスを含むように構成することができる。
本発明は、さらに、前記ポリオレフィン系ワックスの融点は、１００℃以下であるように構成することができる。
上記課題の一つを解決するために、本発明は、熱転写記録方法において、上記の熱転写記録媒体から被転写体に画像を転写することを特徴とする。
本発明は、さらに、前記被転写体が、ポリエステル、ナイロン、綿及びアセテートからなる群より選択される一種以上の材料であるように構成することができる。
上記課題の一つを解決するために、本発明は、被転写体を有し、該被転写体に画像が形成された記録体において、前記画像は、上記の熱転写記録方法を用いて前記被転写体に転写されるように構成することができる。
【発明の効果】
【００１１】
本発明により、転写時に被転写体と熱転写記録媒体との貼りつきが起こらず、粗面な被転写体に高濃度で鮮明な転写画像が得られ、その転写画像は耐ドライ洗濯性及び耐水洗濯性が高い熱転写記録媒体、該熱転写記録媒体を用いた熱転写記録方法、及び、該熱転写記録方法を用いて転写した記録体を得ることができる。
【発明を実施するための最良の形態】
【００１２】
本発明で使用される被転写体には、ポリエステル、ナイロン、綿、及びアセテートからなる群より選択される１種又は２種以上のものが使用できる。例えば、ポリエステルサテン、アセテートサテン、ナイロンタフタ、平織り綿布等の織布である。また、その表面を軽く樹脂でコートした布を用いることもできる。このほか、耐洗紙、不織布など、一般的に用いられている紙、フィルムにも画像形成が可能である。
【００１３】
本発明で使用される熱転写記録媒体は、厚さ３μｍ〜１０μｍ程度のプラスチックフィルムを支持体として用いるのが一般的である。支持体材料を具体的に示すと、ポリエステル、ポリカーボネート、ポリイミド、芳香族ポリアミド、ポリエーテルエーテルケトン、ポリサルホン等である。なお、本発明では支持体の材料としてこれらに限定されない。
【００１４】
インク層の着色剤としては、カーボンブラック、アゾ系染顔料、ランブラック、アニリンブラック、ファーネスブラック、マグネタイト、アニリンブルー、ウルトラマリンブルー、マラカイトグリーン、ジスアゾイエロー、ピグメントレッド、ピグメントイエロー、ピグメントブルーなど公知の染顔料等の一般的に用いられている無機顔料や有機染顔料等を使用することができる。この中でも、カーボンブラックが特に好ましい。
【００１５】
本発明に用いるインク層の主成分としては、不飽和カルボン酸グリシジル系樹脂を用いる。ここで、不飽和カルボン酸グリシジル系樹脂とは、不飽和カルボン酸グリシジルを含むモノマーを用いて合成された樹脂であって、一種類の不飽和カルボン酸グリシジルのみが重合した単独重合体であってもよく、二種類以上の不飽和カルボン酸グリシジルが重合した共重合体、及び一種類以上の不飽和カルボン酸グリシジルと他の一種類以上のモノマーが重合した共重合体であってもよく、これらの単独重合体及び共重合体の分子の一部又は全部が架橋されていてもよく、架橋されていなくてもよい。また、不飽和カルボン酸グリシジルとしては、アクリル酸グリシジルやメタクリル酸グリシジルなどが挙げられる。さらに、不飽和カルボン酸グリシジル系樹脂は、好ましくは、メタクリル酸グリシジル系樹脂である。ここで、メタクリル酸グリシジル系樹脂とは、メタクリル酸グリシジルを含むモノマーを用いて合成された樹脂であって、メタクリル酸グリシジルのみが重合した単独重合体であってもよく、メタクリル酸グリシジルと他の一種類以上のモノマーが重合した共重合体であってもよく、これらの単独重合体及び共重合体の分子の一部又は全部が架橋されていてもよく、架橋されていなくてもよい。特に、メタクリル酸グリシジル系樹脂がアクリロニトリル―メタクリル酸アルキル―メタクリル酸グリシジル共重合体であることが好適である。ここで、メタクリル酸アルキルのアルキル基としては、メチル基、エチル基、プロピル基、イソプロピル基、ブチル基、イソブチル基、ｓｅｃ−ブチル基、及びｔｅｒ−ブチル基などの低級アルキル基が挙げられる。メタクリル酸グリシジル系樹脂としてアクリロニトリル―メタクリル酸アルキル―メタクリル酸グリシジル共重合体を用いることで、織布に転写した画像は水洗濯及びドライ洗濯時の画像の残存性にすぐれるため、転写の容易性と画像の耐久性を両立することができる。これらの不飽和カルボン酸グリシジル系樹脂以外の樹脂を用いたときには、転写画像の耐洗濯性、すなわち水、温水、ナフサ、パークレン、工業用ガソリンなどの洗濯を施したときに画像が欠落してしまう可能性があるし、また、樹脂のＳＰ（溶解度パラメータ）値が被転写体のＳＰ値と大きく離れている場合には、接着性がなく、画像を形成すること自体が困難となる。
【００１６】
着色剤及び不飽和カルボン酸グリシジルのみを含むインク層では、熱によってインクを転写し、粗面に画像を形成させることが困難であるため、粗面な転写体に鮮明な転写画像を得るために、インク層には、不飽和カルボン酸グリシジル系樹脂に加えて、易熱溶融性物質としてスルホンアミドを添加することが必要である。その中でも特にトルエンスルホンアミドを添加することが好ましい。トルエンスルホンアミド化合物としては、ｏ−トルエンスルホンアミド、ｐ−トルエンスルホンアミド、Ｎ−エチル−ｏ／ｐ−トルエンスルホンアミド、Ｎ−シクロヘキシル−ｐ−トルエンスルホンアミド、ナトリウム−Ｎ−クロロ−ｐ−トルエンスルホンアミド３水塩などを使用することができるが、トルエンスルホンアミドであればこれに限定されない。この中でも、特にｏ−トルエンスルホンアミド、ｐ−トルエンスルホンアミドを使用する良好な結果が得られる。これらの化合物をアクリロニトリル―メタクリル酸アルキル―メタクリル酸グリシジル共重合体とともにインク層にもちいると、サーマルヘッドによって支持体裏面から印加された熱により、溶融したときの粘度が低下することで、粗い被転写体においても繊維と繊維の間までインクが入り込み、印加パターンを忠実に反映することができ、鮮明な画像を形成することができる。また、繊維間に入り込りこんだ感熱転写層が繊維間の結着力を向上させるため、転写された印字画像の強度を向上させることが可能となる。これらの現象は使用する易熱溶融性化合物が比較的低温度でシャープな熱溶融を示すことにより、熱溶融後の粘度が急激に低下するので、効率良く繊維間に入り込むものと考えられる。
【００１７】
また、塩素系溶剤を使ったドライ洗濯への耐性をさらに向上する目的で、感熱転写層に第二の樹脂成分としてニトロセルロース樹脂を添加することができる。
ニトロセルロース樹脂は特に耐ドライ洗濯性、耐熱性などで優れた品質を有しているが、単独で用いると従来の熱転写プリンタによって印加される熱量では不足である場合もある。このため、前記のような可塑剤を用いることが望ましい。
【００１８】
ところで、トルエンスルホンアミドを添加するにあたって、トルエンスルホンアミドが結晶化していなければ、感熱転写層がタック性を有してしまい、ロール状に巻き取った場合などブロッキングが発生することがある。トルエンスルホンアミドを結晶化させるためには公知の方法を用いることができるが、アクリロニトリル―メタクリル酸アルキル―メタクリル酸グリシジル共重合体を芯として結晶化することができる。また後述する耐熱滑性層をシリコーン変性樹脂とアミノ変性シリコーンオイルで形成すると万が一トルエンスルホンアミドが結晶化していなかった場合でも背面層が離型性を有するため、ブロッキングを防ぐことができる。
【００１９】
以上のほか、感度向上や支持体からのインク層脱落防止や分散性向上等の目的で、感熱転写層中に種々の物質（ワックス、界面活性剤等）を添加しても良いが、耐クリーニング性を低下させない範囲の添加が望ましい。前記した感熱転写層形成材料は、適当な溶媒中に分散させるか又は溶解させて作製し、好ましくは溶解した塗布液を、支持体上に塗布、乾燥して層を作製すれば良い。
【００２０】
本発明において支持体と感熱転写層との間に離型層を設けることができるが、離型層は印字の際に支持体と感熱転写層との剥離性をよくするもので、サーマルヘッドで加熱されると熱溶融して低粘度の液体となり、加熱部分と非加熱部分の界面近傍で層が切れ易いように構成する。さらに離型層は画像形成後、感熱転写層をバリアする効果があり、スミアや洗濯時などの物理的衝撃に耐えうるという効果がある。離型層の熱溶融性ワックス層の熱溶融性ワックスとしては、ＳＰ（溶解度パラメータ）が９．０ｃａｌ１／２ｃｍ−３／２以下のポリオレフィン系ワックスを用いることが望ましい。溶解度パラメータδは、ポリオレフィンの分子凝集エネルギー定数Ｆを用いてδ＝ρΣＦ／Ｍ（ρ：ワックスの密度（ｇｃｍ−３）、Ｍ：ポリオレフィンの平均分子量）の式で簡便に算出できる。なお、上式におけるΣは、ワックスのポリオレフィンが、変性ポリオレフィンのように、複数種のオレフィン構成単位から構成されている場合に、各々のオレフィン構成単位からなるポリオレフィンのＦに、ワックスのポリオレフィンの分子における各々のオレフィン構成単位の存在率を乗じて和をとることを意味する。つまり、Ｆはポリマーの中の原子・官能基に固有の値であり、ワックスのポリオレフィンの分子を構成する各原子・官能基に関してＦの和を求めることで、分子のＳＰを求めることができる。これによって、上に設けるインク層との層分離性が向上し、熱転写時に感熱転写層成分が離型層を介して基材と接着して転写後に受容体と熱転写シートが剥がれなくなる貼りつき現象が起こりにくくなる。具体的なＳＰ（溶解度パラメータ）が９．０ｃａｌ１／２ｃｍ−３／２以下のポリオレフィン系ワックスとしては、ポリエチレンワックス、ポリプロピレンワックス、酸変性ポリエチレン、酸変性ポリプロピレンなどが挙げられる。
【００２１】
離型層には、脱落防止、層塗工性向上等のために低粘度化剤となる樹脂を少量添加しても良く、この目的にはエチレン−酢酸ビニル共重合体やエチレン−エチルアクリレート共重合体等が使用される。
【００２２】
また、離型層に弾力性を持たせて熱転写記録媒体と被転写体との密着性を向上させるために、イソプレンゴム、ブタジエンゴム、エチレンプロピレンゴム、ブチルゴム、ニトリルゴム等のゴム類を添加しても良い。
【００２３】
離型層を作成するために、ポリオレフィンのような合成ワックスを用いる場合は、化合物が単一素材であることから、これらワックスを有機溶媒で分散し離型層塗工液を作成し、塗工後の乾燥時に使用ワックスの溶融開始温度より５℃高く、使用ワックスの融点より１０℃高い範囲内の温度で乾燥することで、使用ワックスの一部分（低分子量分）が溶解した状態となり、分子量の大きい部分は粒子状となり、均一でインク層の塗工性に優れた層形成を行うことが可能となる。使用ワックスの融点より１０℃以上の温度で乾燥すると、ワックスの溶解分が増し、その上に塗布するインク層塗布液が均一に塗布が出来なくなる。
なお、離型層の厚みは可能な限り薄い方が望ましいが、薄すぎるとバリア性が発現できないことから、一般的には付着量は、０．１ｇ／ｍ２〜３．０ｇ／ｍ２、好ましくは０．２ｇ／ｍ２〜２．０ｇ／ｍ２として形成される。
【００２４】
また、ポリオレフィン系ワックスの融点が１００℃を超えると、転写の際に多くの熱エネルギーがかかってしまい、熱転写記録媒体として感度が下がるということになるので、融点は１００℃以下であることが好ましい。該ポリオレフィン系ワックスとして具体的なものとしては、ポリエチレンワックス、ポリプロピレンワックス、酸変性ポリエチレン、酸変性ポリプロピレンなどを低分子量化したものがあげられる。
【００２５】
また、さらなるバリア性付与のため、離型層とインク層の間に中間層を設けてもよく、この中間層においては主に公知の樹脂を使用することができる。ただし、中間層を付与する場合、全体のインク面の厚みが増えることになるため、サーマルヘッドによって効率的にインク層に熱が印加されるのを阻害しない範囲での適用が望ましい。
【００２６】
本発明で使用される熱転写記録媒体は、熱転写記録を行う際に支持体の裏面（インク層が形成されている面と反対側の面）からサーマルヘッド等で画像に合わせて熱が印加されるから、その高熱に耐性を持つ層（耐熱保護層）やサーマルヘッド等との摩擦に耐性を持つ層（滑性保護層）を必要に応じて設けることができる。
【００２７】
また、支持体の裏面の一部がサーマルヘッドに熱融着し、これが転写画像を傷つけたり熱転写記録媒体の搬送を困難にしたりする現像（この現像をスティッキングと言う）も発生するから、これを防止する層（スティック防止層）を設けることができる。これらの背面層は、いずれも耐熱性高分子で形成される薄層であり、一つの層で二種以上の層を兼用することもできる。以上に記載した背面層の形成に好適な重合体を例示すると、ケイ素樹脂、ポリジメチルシロキサン、シリコーンゴム、エポキシ樹脂、メラミン樹脂、フェノール樹脂、フッ素樹脂、ポリイミド、芳香族ポリアミド、芳香族ポリスルホン、シリコン含有ポリパラバン酸、アセトアセチル基含有ポリビニルアルコール等が挙げられる。
【実施例】
【００２８】
実施例１
まず、下記組成の離型層形成用塗布液を４．５μｍ厚のポリエステルフィルム（支持体）上に塗布し、４０℃で１０秒乾燥して乾燥付着量約０．８ｇ／ｍ２の離型層を設け、その上に下記組成のインク層形成用塗布液を塗布し、７０℃で１０秒分間乾燥して乾燥付着量約１．５ｇ／ｍ２のインク層を設けた。次に、インク層を設けた側と反対側の支持体面に、シリコーンゴムの１％トルエン溶液を乾燥付着量０．０２ｇ／ｍ２になるように塗布し、５０℃で１０秒間乾燥して背面層を設け、本発明の熱転写記録媒体を作製した。
【００２９】
（離型層形成用塗布液の組成）
ポリエチレンワックス
（融点１０５℃、溶解度パラメータ７．９）                          ９部
エチレン−酢酸ビニル共重合体の樹脂                              １部
トルエン                                                      ９０部
【００３０】
（インク層形成用塗布液の組成）
カーボンブラック                                                ５部
ポリメタクリル酸グリシジルの樹脂                                ５部
Ｎ−エチル−ｏ／ｐ−トルエンスルホンアミド                      ６部
メチルエチルケトン（ＭＥＫ）                                  ８４部
【００３１】
実施例２
実施例１と同様に離型層、背面層を形成し、その上に下記組成のインク層形成用塗布液を塗布し、７０℃で１０秒分間乾燥して乾燥付着量約１．５ｇ／ｍ２のインク層を設けた。
【００３２】
（インク層形成用塗布液の組成）
カーボンブラック                                                ５部
アクリロニトリル―メタクリル酸メチル―メタクリル酸グリシジル共重合体の樹脂
５部
Ｎ−エチル−ｏ／ｐ−トルエンスルホンアミド                      ６部
メチルエチルケトン（ＭＥＫ）                                  ８４部
【００３３】
実施例３
実施例１と同様に離型層、背面層を形成し、その上に下記組成のインク層形成用塗布液を塗布し、７０℃で１０秒分間乾燥して乾燥付着量約１．５ｇ／ｍ２のインク層を設けた。
【００３４】
（インク層形成用塗布液の組成）
カーボンブラック                                                ５部
アクリロニトリル―メタクリル酸メチル―メタクリル酸グリシジル共重合体の樹脂
５部
ｏ−トルエンスルホンアミド                                      ５部
ｐ−トルエンスルホンアミド                                      １部
メチルエチルケトン（ＭＥＫ）                                  ８４部
【００３５】
実施例４
実施例１と同様に離型層、背面層を形成し、その上に下記組成のインク層形成用塗布液を塗布し、７０℃で１０秒分間乾燥して乾燥付着量約１．５ｇ／ｍ２のインク層を設けた。
【００３６】
（インク層形成用塗布液の組成）
カーボンブラック                                                ５部
アクリロニトリル―メタクリル酸メチル―メタクリル酸グリシジル共重合体の樹脂
３部
ニトロセルロース樹脂                                            ２部
ｏ−トルエンスルホンアミド                                      ５部
ｐ−トルエンスルホンアミド                                      １部
メチルエチルケトン（ＭＥＫ）                                  ８４部
【００３７】
実施例５
実施例１と同様に背面層を形成し、その上に下記組成の離型層形成用塗布液を塗布し、４０℃で１０秒乾燥して乾燥付着量約０．８ｇ／ｍ２の離型層を設けその上に下記組成のインク層形成用塗布液を塗布し、７０℃で１０秒分間乾燥して乾燥付着量約１．５ｇ／ｍ２のインク層を設けた。
【００３８】
（離型層形成用塗布液の組成）
ポリエチレンワックス
（融点９０℃、溶解度パラメータ７．９）                            ９部
エチレン−酢酸ビニル共重合体の樹脂                              １部
トルエン                                                      ９０部
【００３９】
（インク層形成用塗布液の組成）
カーボンブラック                                                ５部
アクリロニトリル―メタクリル酸メチル―メタクリル酸グリシジル共重合体の樹脂
３部
ニトロセルロース樹脂                                            ２部
ｏ−トルエンスルホンアミド                                      ５部
ｐ−トルエンスルホンアミド                                      １部
メチルエチルケトン（ＭＥＫ）                                  ８４部
【００４０】
比較例１
支持体（ポリエステルフィルム）上に、実施例１と同様に離型層を設け、その上に下記組成のインク層形成用塗布液を塗布し、７０℃で１０秒分間乾燥して乾燥付着量約１．５ｇ／ｍ２のインク層を設けた。背面層は実施例１と同様に設け、本発明の熱転写記録媒体を作製した。
【００４１】
（インク層形成用塗布液の組成）
カーボンブラック                                                ４部
アクリロニトリル―メタクリル酸メチル―メタクリル酸グリシジル共重合体の樹脂
１２部
メチルエチルケトン（ＭＥＫ）                                  ８４部
【００４２】
比較例２
支持体（ポリエステルフィルム）上に、実施例１と同様に離型層を設け、下記組成のインク層形成用塗布液を７０℃で１０秒分間乾燥して乾燥付着量約１．５ｇ／ｍ２のインク層を設けた。背面層は実施例１と同様に設け、本発明の熱転写記録媒体を作製した。
【００４３】
（インク層形成用塗布液の組成）
カーボンブラック                                                ５部
アクリロニトリル―メタクリル酸メチル共重合体の樹脂              ５部
ｏ−トルエンスルホンアミド                                      ６部
メチルエチルケトン（ＭＥＫ）                                  ８４部
【００４４】
比較例３
支持体（ポリエステルフィルム）上に下記組成の離型層を設け、その上に下記組成のインク層形成用塗布液を７０℃で１０秒分間乾燥して乾燥付着量約１．５ｇ／ｍ２のインク層を設けた。背面層は実施例１と同様に設け、本発明の熱転写記録媒体を作製した。
【００４５】
（離型層形成用塗布液の組成）
カルナバワックス
（融点８３℃、溶解度パラメータ１０．５）                          ９部
エチレン−酢酸ビニル共重合体の樹脂                              １部
トルエン                                                      ９０部
【００４６】
（インク層形成用塗布液の組成）
カーボンブラック                                                ５部
ニトロセルロース樹脂                                            ５部
ｏ−トルエンスルホンアミド                                      ５部
ｐ−トルエンスルホンアミド                                      １部
メチルエチルケトン（ＭＥＫ）                                  ８４部
【００４７】
以上のようにして作製した熱転写記録媒体の実施例１〜５と比較例１〜３を被転写体としてのポリエステルサテン布（タカオカ製Ｔ−３０３０）に熱転写プリンタ（ライン型薄膜サーマルヘッド・ＤＡＴＡＡＭＡＸ社製Ｉ−４３０８・印字速度１０１．６ｍｍ／ｓｅｃ・ドット密度１２本／ｍｍ）を用いて７〜９ポイント文字及び太さ０．２ｍｍの横罫線の印字を行った。印字試験で転写された文字の判読性とベタ印字部にて転写性の評価を行い、また、熱転写記録画像について下記の耐洗濯性評価試験を行った。その結果を表１に示した。
【００４８】
【表１】
2005262583.tif 000002
【００４９】
表１から、実施例１では、転写性、耐はりつき性、耐洗濯性で良好な結果を示しており、実施例２では、耐洗濯性がさらに優れ、実施例３では、転写性がさらに優れ、実施例４、５では、耐ドライ洗濯性がさらにより優れていることが分かる。
【００５０】
（評価試験方法）
貼りつき：７ポイント文字および横罫線について、印字後に受容体と熱転写シートが完全に剥離された状態で出てくるものを○、印字後に受容体と熱転写シートが軽く貼りついた状態であるものを△、印字後に受容体表面層が熱転写シートに接着し剥がれない状態を×とした。
【００５１】
判読性：目視で判定し、７ポイント文字がきれいに印字されており判読できるものを◎、８ポイント文字がきれいに印字されており判読できるもの○、９ポイント文字がきれいに印字されており判読できるものを△、文字の判読が出来ないものを×とした。
【００５２】
耐水洗濯性：ＪＩＳ  Ｌ−０８４４  Ａ−５に規定されている方法を５回行った。耐ドライ洗濯性：ＪＩＳ  Ｌ−０８６０に規定されている方法を５回行った。但し、クリーニング溶剤にはパークレンを使用し、温度４０℃で行った。また、前記の耐洗濯性試験及び耐ドライ洗濯性における結果の判定では、マクベス反射濃度計にて濃度を測定し、洗濯前と洗濯後の濃度値を記した。